(57)【要約】【課題】接合強度に優れ、接着力のバラツキを小さくすることができ、使用環境に長時間曝されても界面剥離を生じることのない自動車部材及びその製造方法を提供すること。【解決手段】金属芯材２と、金属芯材２上に形成された接着剤層３と、接着剤層３を介して金属芯材２に積層されたポリオレフィン樹脂組成物層４とからなる。接着剤層３は、無水マレイン酸で変性したポリプロピレン樹脂を７０〜９９質量％と、スチレン−イソプレン−ブタジエンブロック共重合体及び／又はスチレン−αオレフィン共重合体を１〜３０質量％とを混合してなる。接着剤層３の厚みは０．１〜１０μｍである。ポリオレフィン樹脂組成物層４は、ＴＰＯ（熱可塑性ポリオレフィン）または、結晶性ＰＰ（結晶性ポリプロピレン）からなることが好ましい。【選択図】図１
2010274545.tif 000002
【特許請求の範囲】
【請求項１】
金属芯材と、該金属芯材上に形成された接着剤層と、該接着剤層を介して上記金属芯材に積層されたポリオレフィン樹脂組成物層とからなり、
上記接着剤層は、無水マレイン酸で変性したポリプロピレン樹脂を７０〜９９質量％と、スチレン−イソプレン−ブタジエンブロック共重合体及び／又はスチレン−αオレフィン共重合体を１〜３０質量％とを混合してなり、
上記接着剤層の厚みは０．１〜１０μｍであることを特徴とする自動車部材。
【請求項２】
請求項１において、上記ポリオレフィン樹脂組成物層は、ＴＰＯ（熱可塑性ポリオレフィン）または、結晶性ＰＰ（結晶性ポリプロピレン）からなることを特徴とする自動車部材。
【請求項３】
無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材の成形加工を行い、その後、上記金属芯材に上記分散体を介してポリオレフィン樹脂組成物を被覆することを特徴とする自動車部材の製造方法。
【請求項４】
無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材に上記分散体を介してポリオレフィン樹脂組成物を被覆し、その後上記金属芯材の成形加工を行うことを特徴とする自動車部材の製造方法。
【発明の詳細な説明】
【技術分野】
【０００１】
本発明は、ベルトラインモール、ウィンドウモール、サイドモール等の自動車モールディングをはじめとする自動車部材及びその製造方法に関する。
【背景技術】
【０００２】
従来、ベルトラインモール、ウィンドウモール、サイドモール等の自動車モールディングをはじめとする自動車部材においては、アルミニウムやステンレス鋼等の金属を芯材とし、芯材を塩化ビニル樹脂で被覆したものが広く採用されてきた。
しかし、塩化ビニル樹脂はダイオキシンの発生原因となる等の環境問題から、塩化ビニル樹脂に代わる被覆樹脂として、ＴＰＯ（熱可塑性ポリオレフィン）や結晶性ＰＰ（結晶性ポリプロピレン）等のポリオレフィン樹脂が検討されている。
【０００３】
金属芯材への樹脂被覆の手段としては、アルミニウム合金形材、またはアルミニウム合金やステンレス鋼の長尺板を成形加工（例えばロールフォーミングにより折り曲げ加工）した後、樹脂混練押出機のダイに導入し、ダイ内にて樹脂層を接合させる複合押し出し成形が広く実施されている。そして、通常は、金属芯材と被覆樹脂の接合強度を高めるために、両者の界面には接合剤層を介在させている。
【０００４】
自動車部材においては、これまで、耐傷つき性の向上、押し出し成形時の残留応力に起因する使用時のクラック発生防止、金属芯材との接着性の改善等を目的として被覆樹脂の改良が試みられている。具体的には、例えば、クラック発生防止のために、曲げ弾性率を低く特定したポリオレフィン樹脂を用いるもの（特許文献１）、耐傷つき性の向上、金属芯材との接着性改善のために、オレフィン系熱可塑性エラストマーとエチレン系アイオノマー樹脂の特定割合の重合体組成物を使用するもの（特許文献２）が提案されている。
【先行技術文献】
【特許文献】
【０００５】
【特許文献１】特開２００３−２２６２０２号公報
【特許文献２】特開２００３−２３７４９５号公報
【発明の概要】
【発明が解決しようとする課題】
【０００６】
金属芯材とポリオレフィン樹脂等の被覆樹脂との間に介在させる接着剤として、通常は、変性ポリオレフィン接着剤やウレタン接着剤が使用されている。しかしながら、これらの接着剤を適用した場合には、混練押出機により金属芯材と複合成型する際の熱ひずみや、その後の曲げ加工による応力ひずみの残留に起因して、使用環境によっては長期間の使用により金属芯材と接着剤層との界面で剥離を生じるという問題があることがわかった。
【０００７】
本発明は、かかる従来の問題点に鑑みてなされたものであって、金属芯材と樹脂組成物層との強度に優れ、接着力のバラツキを小さくすることができ、使用環境に長時間曝されても界面剥離を生じることのない自動車部材及びその製造方法を提供しようとするものである。
【課題を解決するための手段】
【０００８】
第１の発明は、金属芯材と、該金属芯材上に形成された接着剤層と、該接着剤層を介して上記金属芯材に積層されたポリオレフィン樹脂組成物層とからなり、
上記接着剤層は、無水マレイン酸で変性したポリプロピレン樹脂７０〜９９質量％と、スチレン−イソプレン−ブタジエンブロック共重合体及び／又はスチレン−αオレフィン共重合体を１〜３０質量％とを混合してなり、
上記接着剤層の厚みは０．１〜１０μｍであることを特徴とする自動車部材にある（請求項１）。
【０００９】
第２の発明は、無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材の成形加工を行い、その後、上記金属芯材に上記分散体を介してポリオレフィン樹脂組成物を被覆することを特徴とする自動車部材の製造方法にある（請求項３）。
【００１０】
第３の発明は、無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材に上記分散体を介してポリオレフィン樹脂組成物を被覆し、その後上記金属芯材の成形加工を行うことを特徴とする自動車部材の製造方法にある（請求項４）。
【発明の効果】
【００１１】
第１の発明の自動車部材の注目すべき点は、上記金属芯材と、上記ポリオレフィン樹脂組成物層との間に、上述の特定の構成を有する接着剤層を設けることにある。
上記無水マレイン酸で変性したＰＰ樹脂単体は、金属芯材と上記ポリオレフィン樹脂組成物層との初期の密着性を得ることができるが、金属芯材との接着性が低温で著しく低下するものである。
また、上記スチレン−イソプレン−ブタジエンブロック共重合体、及びスチレン−αオレフィン共重合体は、低温環境でも柔軟性を失うことがなく、ひび割れし難い。
【００１２】
そして、上記接着剤層は、上記無水マレイン酸で変性したポリプロピレン樹脂と、上記スチレン−イソプレン−ブタジエンブロック共重合体及び／又はスチレン−αオレフィン共重合体とを組み合わせて特定の割合で配合させ、かつ、上記特定の膜厚を有するように形成されている。
【００１３】
これにより、上記接着剤層は、上記金属芯材と上記ポリオレフィン樹脂組成物層との初期の密着性を得ることができる。また、−４０℃〜８０℃程度の使用環境において、金属芯材の伸縮に対して追従することが可能であり、低温環境における上記金属芯材と上記ポリオレフィン樹脂組成物層との接着性の低下を抑制することができる。そのため、接着力のバラツキを小さくすることができる。
また、上記接着剤層は、上記ポリオレフィン樹脂組成物層とも良好な接着性を発揮することができる。
つまり、接着剤層と金属芯材との界面、及び接着剤層とポリオレフィン樹脂組成物層との界面で、良好な密着性を有することができる。
【００１４】
そのため、長期間使用しても、金属芯材とポリオレフィン樹脂組成物層との密着性を維持することができ、上記金属芯材と上記ポリオレフィン樹脂組成物層とを複合成形する際の熱ひずみや、成形加工による応力ひずみが残留しても、それに起因した界面剥離の発生を抑制することができる。
【００１５】
このように、本発明によれば、接合強度に優れ、接着力のばらつきを小さくすることができ、使用環境に長時間曝されても界面剥離を生じることがない自動車用部材を提供することができる。
また、上記自動車部材は、上記ポリオレフィン樹脂組成物層により、耐傷つき性を有することができ、押出成形時の残留応力等に起因する使用時のクラック発生を防止することができる。
【００１６】
第２の発明及び第３の発明の自動車部材の製造方法は、金属芯材とポリオレフィン樹脂組成物との間に、無水マレイン酸で変性したＰＰ樹脂と、スチレン−イソプレン−ブタジエンブロック共重合体及び／又はスチレン−αオレフィンとを有する分散体を介在させて両者を接着させる点に特徴を有するものである。そして、上記製造方法により得られる自動車部材は、上述の第１の発明の構造を有するものとなる。
【００１７】
つまり、上記第２の発明及び第３の発明の自動車部材の製造方法によれば、接合強度に優れ、接着力のばらつきを小さくすることができ、使用環境に長時間曝されても界面剥離を生じることがない自動車用部材を得ることができる。
【図面の簡単な説明】
【００１８】
【図１】実施例１における、自動車部材を示す説明図。
【発明を実施するための形態】
【００１９】
第１の発明の自動車部材は、上述したように、金属芯材と、該金属芯材上に形成された接着剤層と、該接着剤層を介して上記金属芯材に積層されたポリオレフィン樹脂組成物層とからなる。
上記金属芯材としては、例えば、アルミニウム（純アルミニウム及びアルミニウム合金）、ステンレス鋼等からなる金属芯材（形材、条等）を用いることができる。
【００２０】
また、上記接着剤層は、無水マレイン酸で変性したポリプロピレン樹脂（変性ＰＰ樹脂）を７０〜９９質量％と、スチレン−イソプレン−ブタジエンブロック共重合体及び／又はスチレン−αオレフィン共重合体を１〜３０質量％とを混合してなる。
【００２１】
上記変性ＰＰ樹脂の含有量が７０質量％未満である場合には、金属芯材と上記ポリオレフィン樹脂組成物層との初期の密着性を十分に得ることができないおそれがある。一方、上記変性ＰＰ樹脂の含有量が９９質量％を超える場合には、低温環境において、金属芯材と上記ポリオレフィン樹脂組成物層との接着性が著しく低下するおそれがある。
【００２２】
また、上記スチレン−イソプレン−ブタジエンブロック共重合体及び／又はスチレン−αオレフィン共重合体の合計含有量が１質量％未満である場合には、冷熱試験後の金属芯材と上記ポリオレフィン樹脂組成物層の接着性を十分に得ることができないおそれがある。一方、スチレン−イソプレン−ブタジエンブロック共重合体及び／又はスチレン−αオレフィン共重合体の合計含有量が３０質量％を超える場合には、金属芯材と上記ポリオレフィン樹脂組成物層との初期の密着性を十分に得ることができないおそれがある。
【００２３】
また、上記接着剤層の厚みは０．１〜１０μｍである。
上記接着剤層の厚みが０．１μｍ未満の場合には、接着剤層による接着効果を十分に得ることができないおそれがある。一方、上記接着剤層の厚みが１０μｍを超える場合には、冷熱サイクルを繰り返した際に、接着剤層内での凝集破壊が生じ、接着効果が低下するおそれがある。
そして、上記接着剤層の厚みは、０．５〜５μｍであることがより好ましい。
【００２４】
また、上記自動車部材における上記ポリオレフィン樹脂組成物層としては、例えば、ポリエチレン、ポリプロピレン等からなる層とすることができる。そして、本発明では、上記ポリオレフィン樹脂組成物層は、ＴＰＯ（熱可塑性ポリオレフィン）または、結晶性ＰＰ（結晶性ポリプロピレン）とすることができる（請求項２）。
【００２５】
第２の発明の製造方法は、上述したように、無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材の成形加工を行い、その後、上記金属芯材に上記分散体を介してポリオレフィン樹脂組成物を被覆するものである。
【００２６】
本発明においては、上記分散体を塗布した後、上記変性ＰＰ樹脂の融点以上に加熱して乾燥を行い、その後冷却することが好ましい。
また、上記分散体の塗布は、例えば、バーコーターによるコーティング、ロールコーティング、フローコーティング、スプレーコーティング、浸漬コーティング等により行うことができる。
【００２７】
また、上記成形加工としては、例えば、ロールフォーミング、プレス成形等の加工方法を適用できる。
また、上記ポリオレフィン樹脂組成物を被覆する前に、脱脂処理を施すことが好ましい。
また、上記ポリオレフィン樹脂組成物の被覆は、例えば、上記金属芯材を樹脂混練押出機に導入して行う方法、ホットプレス方法等により行うことができる。
【００２８】
第３の発明の製造方法は、上述したように、無水マレイン酸で変性したＰＰ樹脂と、スチレン−イソプレン−ブタジエンブロック共重合体及び／又はスチレン−αオレフィンとを有する分散体を金属芯材に塗布し、乾燥した後、上記金属芯材に上記分散体を介してポリオレフィン樹脂組成物を被覆し、その後上記金属芯材の成形加工を行うものである。
【００２９】
また、上記分散体の塗布は、上記と同様の方法により行うことができる。
また、上記分散体を塗布した後、上記変性ＰＰ樹脂の融点以上に加熱して乾燥を行い、その後冷却することが好ましい。
【００３０】
また、上記ポリオレフィン樹脂組成物の被覆は、例えば、ホットプレス、ラミネートなどの方法により行うことができる。
また、上記成形加工としては、上記と同様の方法を適用できる。
【００３１】
また、上記第２、第３の発明において、上記分散体は、無水マレイン酸で変性したポリプロピレン樹脂、スチレン−イソプレン−ブタジエンブロック共重合体及び／又はスチレン−αオレフィン共重合体とからなる樹脂混合体を、トルエン、キシレン、ソルベッソ等の有機溶剤に分散させたものであることが好ましい。
また、上記樹脂混合体は、無水マレイン酸で変性したポリプロピレン樹脂（変性ＰＰ樹脂）を７０〜９９質量％と、スチレン−イソプレン−ブタジエンブロック共重合体及び／又はスチレン−αオレフィン共重合体を１〜３０質量％とからなることが好ましい。
また、上記ポリオレフィン樹脂組成物は、ＴＰＯ（熱可塑性ポリオレフィン）または、結晶性ＰＰ（結晶性ポリプロピレン）であることが好ましい。
【実施例】
【００３２】
（実施例１）
本例は、本発明の実施例にかかる自動車部材について説明する。
本例では、実施例として８種類の自動車部材（試料Ｅ１〜試料Ｅ８）を作製し、また、比較例として５種類の自動車部材（試料Ｃ１〜試料Ｃ５）を作製した。
本発明はこれらの実施例によってのみ限定されるものではない。
【００３３】
図１に示すように、上記自動車部材１（試料Ｅ１〜試料Ｅ８）は、金属芯材２と、金属芯材２上に形成された接着剤層３と、接着剤層３を介して金属芯材２に積層されたポリオレフィン樹脂組成物層４とからなる。接着剤層３は、無水マレイン酸で変性したポリプロピレン樹脂を７０〜９９質量％と、スチレン−イソプレン−ブタジエンブロック共重合体及び／又はスチレン−αオレフィン共重合体を１〜３０質量％とを混合してなる。上記接着剤層３の厚みは０．１〜１０μｍである。
そして、試料Ｃ１〜試料Ｃ５は、上記接着剤層の組成あるいは膜厚が本発明の範囲外となるように作製したものである。
【００３４】
上記自動車部材１（試料Ｅ１〜試料Ｅ８、及び試料Ｃ１〜試料Ｃ５）を作製するに当たっては、まず、リン酸クロメート処理を施したアルミニウム合金板（Ａ５０５２Ｐ−Ｈ３４、０．５ｍｍ厚さ）よりなる金属芯材２を用意した。
また、接着剤層３を構成する樹脂分散体（分散体ｅ１〜分散体ｅ６、及び分散体ｃ１〜分散体ｃ３）を作製した。
また、ポリオレフィン樹脂組成物層４を構成するオレフィン系熱可塑性エラストマー（ＥＸＣＥＬＩＮＫ１３００、ＭＦＲ１７０ｇ／１０ｍｉｎ、２３０℃、ジェイエスアール（株）製）を用意した。
【００３５】
ここで、上記樹脂分散体（分散体ｅ１〜分散体ｅ６、及び分散体ｃ１〜分散体ｃ３）の作製工程について説明する。
まず、ポリプロピレン樹脂（ＭＦＲ１０ｇ／１０ｍｉｎ、２３０℃）１００部に対し、無水マレイン酸１５部、キシレン４００部を加え、１３０℃に加熱しながら、窒素ガス雰囲気下で撹拌した。そこに過酸化ベンゾイルの１％キシレン溶液を２時間かけて滴下した。さらに、１３０℃で６０分間撹拌した後、室温まで放冷した。得られた懸濁液をろ過した後、メチルエチルケトンで洗浄し、無水マレイン酸で変性したポリプロピレン樹脂（ＰＰ樹脂）を得た。
【００３６】
そして、試料Ｅ１に用いる樹脂分散体として、上記変性ＰＰ樹脂９０部に対し、スチレン−イソプレン−ブタジエンブロック共重合体１０部を加え、トルエンに分散させた分散体ｅ１を得た。
また、試料Ｅ２に用いる樹脂分散体として、上記変性ＰＰ樹脂７０部に対し、スチレン−イソプレン−ブタジエンブロック共重合体３０部を加え、トルエンに分散させた分散体ｅ２を得た。
【００３７】
また、試料Ｅ３に用いる樹脂分散体として、上記変性ＰＰ樹脂９９部に対し、スチレン−イソプレン−ブタジエンブロック共重合体１部を加え、トルエンに分散させた分散体ｅ３を得た。
また、試料Ｅ４に用いる樹脂分散体として、上記変性ＰＰ樹脂９０部に対し、スチレン−αオレフィン共重合体１０部を加え、トルエンに分散させた分散体ｅ４を得た。
【００３８】
また、試料Ｅ５に用いる樹脂分散体として、上記変性ＰＰ樹脂９９部に対し、スチレン−αオレフィン共重合体１部を加え、トルエンに分散させた分散体ｅ５を得た。
また、試料Ｅ６に用いる樹脂分散体として、上記変性ＰＰ樹脂７０部に対し、スチレン−イソプレン−ブタジエンブロック共重合体１５部、スチレン−αオレフィン共重合体１５部を加え、トルエンに分散させた分散体ｅ６を得た。
【００３９】
また、試料Ｃ１に用いる樹脂分散体として、上記変性ＰＰ樹脂１００部をトルエンに分散させた分散体ｃ１を得た。
また、試料Ｃ２に用いる樹脂分散体として、上記変性ＰＰ樹脂６５部に対し、スチレン−イソプレン−ブタジエンブロック共重合体３５部を加え、トルエンに分散させた分散体ｃ２を得た。
また、試料Ｃ３に用いる樹脂分散体として、上記変性ＰＰ樹脂６５部に対し、スチレン−αオレフィン共重合体３５部を加え、トルエンに分散させた分散体ｃ３を得た。
【００４０】
そして、上記金属芯材２に、バーコーターを使用して、上記各樹脂分散体（分散体ｅ１〜分散体ｅ６、及び分散体ｃ１〜分散体ｃ３）を乾燥膜厚で１μｍになるように塗布した後、板温到達温度が２１０℃になるように加熱し、その後、放冷し、接着剤層３を形成した。
【００４１】
このようにして得られた接着剤層を有するアルミニウム合金板を図１に示す金属芯材２の形状に、ロールフォーミングにより成形加工した。
次に、得られた金属芯材２に対して、圧縮比３のフルフライト型スクリューを備えた単軸押出機を用い、オレフィン系熱可塑性エラストマー（ＥＸＣＥＬＩＮＫ１３００、ＭＦＲ１７０ｇ／１０ｍｉｎ、２３０℃、ジェイエスアール（株）製）を押出成形により３ｍｍ厚さで被覆し、ポリオレフィン樹脂組成物層４を形成し、自動車部材１（試料Ｅ１〜試料Ｅ６、及び試料Ｃ１〜試料Ｃ３）を得た。
【００４２】
また、上記試料Ｅ１の接着剤層の膜厚を表１に示す膜厚に変更した４種類の自動車部材（試料Ｅ７、試料Ｅ８、試料Ｃ４、及び試料Ｃ５）を作製した。これらは、膜厚を変えた以外は、試料Ｅ１と同様の方法で作製した。
【００４３】
次に、上記自動車部材１（試料Ｅ１〜試料Ｅ８、及び試料Ｃ１〜試料Ｃ５）について、引き裂き試験を行い、破壊形態を観察することにより密着性の評価を行った。
引き裂き試験は、各試料について、冷熱試験前の試料、及び冷熱試験後の試料について、それぞれ５回ずつ行った。
冷熱試験は、試験材ついて、１１０℃の温度で３０分間加熱した後、−４０℃の温度で３０分間保持する処理を１サイクルとする冷熱試験を２０００サイクル実施することにより行った。
【００４４】
引き裂き試験方法は、まず、試料端部において、金属芯材（アルミニウム合金板）とポリオレフィン樹脂組成物層との間にナイフを用いて切れ目を入れる。その後、ポリオレフィン樹脂組成物層を手で引っ張り、金属芯材からはがすことにより行った。
【００４５】
そして、破壊形態を観察し、５回中全てにおいて、金属芯材表面にポリオレフィン樹脂組成物層が残存して剥離した場合には、密着性が良好であると判断し、評価を○とした。５回中１回でも金属芯材表面にポリオレフィン樹脂組成物層が残存せずに剥離した場合には、密着性は不良であると判断し、評価を×とした。結果を表１に示す。
【００４６】
【表１】
2010274545.tif 000003
【００４７】
表１より知られるように、試料Ｅ１〜試料Ｅ８は、いずれも、冷熱試験前及び冷熱試験後の金属芯材とポリオレフィン樹脂組成物層との密着性が良好であり、優れた密着性を備えていることが分かる。
このように、本例によれば、接合強度に優れ、接着力のバラツキを小さくすることができ、使用環境に長時間曝されても界面剥離を生じることのない自動車部材を得られることが分かる。
【００４８】
また、試料Ｃ１の接着剤層は、無水マレイン酸で変性したポリプロピレン樹脂のみからなり、スチレン−イソプレン−ブタジエンブロック共重合体、及びスチレン−αオレフィン共重合体のいずれも含有していないため、冷熱試験前の密着性は優れるものの、冷熱試験後の密着性が不合格であった。
【００４９】
また、試料Ｃ２の接着剤層は、無水マレイン酸で変性したポリプロピレン樹脂の含有量が本発明の下限を下回り、スチレン−イソプレン−ブタジエンブロック共重合体の含有量が本発明の上限を上回るため、冷熱試験前の密着性及び冷熱試験後の密着性のいずれも不合格であった。
また、試料Ｃ３の接着剤層は、無水マレイン酸で変性したポリプロピレン樹脂の含有量が本発明の下限を下回り、スチレン−αオレフィン共重合体の含有量が本発明の上限を上回るため、冷熱試験前の密着性及び冷熱試験後の密着性のいずれも不合格であった。
【００５０】
また、試料Ｃ４は、接着剤層の膜厚が本発明の下限を下回るため、接着剤層による接着効果を十分に得ることができず、冷熱試験前の密着性及び冷熱試験後の密着性のいずれも不合格であった。
また、試料Ｃ５は、接着剤層の膜厚が本発明の上限を上回るため、接着剤層による接着性向上効果が十分に得られず、冷熱試験後の密着性が不十分であった。
【００５１】
なお、本例においては、金属芯材２にポリオレフィン樹脂組成物層形成前に成形加工を行ったが、ポリオレフィン樹脂組成物層形成後に成形加工を行ってもよい。そして、本発明の構成を有すれば、ポリオレフィン樹脂組成物層形成後に成形加工が行われている場合であっても、優れた密着性を発揮することができる。
【符号の説明】
【００５２】
１  自動車部材
２  金属芯材
３  接着剤層
４  ポリオレフィン樹脂組成物層
【図１】
2010274545.tif 000004